(57)【特許請求の範囲】
【請求項１】
円周が１４．０〜２３．２ｍｍの実質的に均質なフィルター素材からなる円柱形プラグを有するタバコ煙フィルターまたはフィルター要素であって、前記実質的に均質なフィルター素材は、三次元的に不規則に配向された複数のステープルファイバーである、タバコ煙フィルターまたはフィルター要素。
【請求項２】
前記実質的に均質なフィルター素材からなるプラグは、１６．０〜２３．２ｍｍの円周を有する、請求項１に記載のタバコ煙フィルターまたはフィルター要素。
【請求項３】
前記ステープルファイバーは、捲縮される、および／または前記ステープルファイバーの長さは、４ｍｍ〜２０ｍｍである、請求項１または２に記載のタバコ煙フィルターまたはフィルター要素。
【請求項４】
前記ステープルファイバーは、天然および／または合成繊維、および／または天然植物材料から形成される繊維である、および／または前記ステープルファイバーは、セルロースアセテート繊維またはポリプロピレン繊維である、および／または前記ステープルファイバーは、総繊度が９，０００ｍ長さ当たり１４，０００ｇ〜５５，０００ｇであるトウから形成される、請求項１〜３のいずれか一項に記載のタバコ煙フィルターまたはフィルター要素。
【請求項５】
二種類以上のステープルファイバーを含む、請求項１〜４のいずれか一項に記載のタバコ煙フィルターまたはフィルター要素。
【請求項６】
液体添加剤または粒状添加剤をさらに含む、および／または水溶性バインダー材料をさらに有する、請求項１〜５のいずれか一項に記載のタバコ煙フィルターまたはフィルター要素。
【請求項７】
可塑化されたステープルファイバーを含む、請求項１〜６のいずれか一項に記載のタバコ煙フィルターまたはフィルター要素。
【請求項８】
トリアセチン、トリエチレングリコールジアセテート（ＴＥＧＤＡ）またはポリエチレングリコール（ＰＥＧ）で可塑化されたセルロースアセテートステープルファイバーを含む、請求項１〜７のいずれか一項に記載のタバコ煙フィルターまたはフィルター要素。
【請求項９】
粒状添加剤を選択的に含むラッパーまたはプラグラップをさらに備える、請求項１〜８のいずれか一項に記載のタバコ煙フィルターまたはフィルター要素。
【請求項１０】
請求項１〜９のいずれか一項に記載のフィルターを含むフィルターシガレット、または、包まれたタバコロッドと連結される請求項１〜９のいずれか一項に記載のフィルター要素を含むフィルター。
【請求項１１】
端と端が一体的に連結された請求項１〜９のいずれか一項に記載の複数のフィルターまたはフィルター要素を有する多重ロッド。
【発明の詳細な説明】
【技術分野】
【０００１】
本発明は、シガレット、特にスリムシガレット等の喫煙具のためのフィルターおよびフィルター要素に関する。
【背景技術】
【０００２】
従来のシガレットの円周は、約２４．５ｍｍであるが、‘スリム’シガレット（円周約２１〜２３．２ｍｍ）および‘スーパースリム’シガレット（円周約１６〜１８ｍｍ）も知られている。また、一般に市販されていないが、さらに円周が細い、例えば１４〜１６ｍｍのシガレットを製造することも可能である。本明細書において、‘スリム’という用語は、円周が約１４．０〜２３．２ｍｍのシガレットおよび／またはシガレットフィルターを全て含むものとして解釈すべきである。
【０００３】
シガレットの煙中の選択された化学物質の量を、煙中の大部分の化合物（例えばタール）より比率的に大きく減少させる場合に、選択濾過が行われる。例えばフェノール、クレゾール類、カテコールおよびレゾルシノールといったフェノール化合物は、シガレットの煙の既知成分である。これらは、毒性化合物であり、特にフェノールとカテコールは、シガレットの煙中に含まれる最も有害な化合物を列挙した、いわゆる“ホフマン”リストに含まれる。喫煙者に提供されるこれらの化合物の量を潜在的に選択減少することが望ましいと考えられる。
【先行技術文献】
【特許文献】
【０００４】
【特許文献１】英国特許第２，２６１，１５２号
【特許文献２】米国特許第３，５５２，４００号
【発明の概要】
【発明が解決しようとする課題】
【０００５】
シガレットフィルターに使用される通常のフィルター素材は、フィラメント状セルロースアセテートの連続トウであり、これをトリアセチンで可塑化し、ロッド形状に巻き上げてフィルター又フィルター要素を形成する。このような連続トウ（および該連続トウより形成されるフィルターおよびフィルター要素）において、セルロースアセテートトウのフィラメントは、その大部分が長手方向に整列される。セルロースアセテートがフェノール化合物に対する選択濾過作用を示すことはよく知られている。“スリム”シガレット用のフィルターは、当然のことながら、標準フィルターに比べてセルロースアセテートフィルター素材の包含量が少ない。すなわち、同量の煙に有効に作用する素材がより少なく、選択濾過効果は低下する。故に、スリムシガレットの喫煙者に提供されるフェノール化合物の量を潜在的に選択減少する、スリムフィルターを提供することが望ましい。
【０００６】
フィルタートウの仕様は、フィラメント当たりの繊度（ｄｐｆ）、総繊度、および繊維断面形状に関して説明される。フィラメント繊度は、単一フィラメント９０００メートルあたりのグラム重量として定義され、総繊度は、単純にｄｐｆにトウ内のフィラメント数を乗じたものである。従って、例えば、５Ｙ３０，０００のトウとは、ｄｐｆが９０００メートル当たり５グラムであるＹ形状のフィラメント６０００本からなり、総繊度が９０００メートル長さ当たり３０，０００グラムである素材を表す。円周が小さい、一般的なセルロースアセテート（“モノアセテート”）シガレットフィルター（例えばスリムモノアセテートフィルター）を製造するには、総繊度の小さいセルロースアセテートトウを使用する必要がある。なぜなら、スリム製品に充填できる素材の量には制限があるからである。総繊度の小さいトウは、総繊度がより大きなトウよりも（単位重量当たりの）費用が高いことに加え、総繊度の小さいトウの市販での入手可能性が限られていることは、当該産業において広く知られている。そのため、従来のスリムまたはスーパースリムモノアセテートフィルターよりも、より広範囲な総繊度を有するセルロースアセテートトウから製造することができる、スリムフィルターを提供することが望ましい。
【課題を解決するための手段】
【０００７】
本発明によれば、円周１４．０〜２３．２ｍｍ（例えば、１６〜２３．２ｍｍ）の実質的に均質なフィルター素材からなる円柱形プラグを有するタバコ煙フィルターまたはフィルター要素を提供し、該実質的に均質なフィルター素材は、複数の不規則に配向されたステープルファイバーを有する。
【０００８】
本明細書において、“実質的に均質なフィルター素材”という用語は、いずれの断面においてもその全域にわたって実質的に均一な物理的性質を有するフィルター素材を意味する。
【０００９】
本明細書において、“ステープルファイバー”という用語は、特定の長さを有する個別の不連続な繊維を意味する。ステープルファイバーは、相互に不規則に配向させてもよい。実質的に均質なフィルター素材は、複数の不規則に配向されたステープルファイバーを有してもよく、不規則に配向されたステープルファイバーの一部は、概して円柱形プラグの長手軸線に対して横方向に延びる。実質的に均質なフィルター素材は、その重量の少なくとも１０％（例えば、２０％、３０％、４０％、５０％、６０％、７０％、８０％または９０％）が円柱形プラグの長手軸線に対して実質的に横方向に延びる複数の不規則に配向されたステープルファイバーを有してもよい。
【００１０】
不規則に配向されたステープルファイバーという用語は、（フィルターまたはフィルター要素内において）三次元的に不規則に配向されたステープルファイバーを意味する。不規則に配向されたステープルファイバーという用語は、本明細書では、その個々の繊維の大半が長手方向に整列された、連続するセルロースアセテートトウを意味することを意図しない（また、意味もしない）。（しかしながら、以下に述べるように、ステープルファイバーは、このようなトウから形成することができることが理解されるであろう。）不規則に配向されたステープルファイバーという用語は、本明細書では、（例えばパルプおよび／または繊維から）形成され、その後（例えば巻き上げにより）ウェブまたはシートの全体または略全体がロッド状に成形されるウェブまたはシート状のフィルター素材を意味することを意図しない（また、意味もしない）。不規則に配向されたステープルファイバーという用語は、ロール状に巻き取られる二次元の紙状加工物を意味しない。不規則に配向されたステープルファイバーという用語は、本明細書では、（例えばパルプおよび／または繊維から）形成され、その後細断されてからロッド状に成形されるウェブまたはシート状のフィルター素材を意味することを意図しない（また、意味もしない）。シートまたはウェブは、二次元的に不規則な配向を有することができるが、フィルター製造装置内で引っ張られる際にその特性を保つように（細断される場合でも）いくつかの工程（エンボス加工等）を経る。かくして、シートまたはウェブ（細断されたシートまたはウェブであっても）から作製されるフィルターまたはフィルター要素内の繊維は、その大部分がフィルターまたはフィルター要素の長手軸線に沿って並ぶので、これらは（三次元において）不規則に配向されるステープルファイバーではない。
【００１１】
複数の不規則に配向されるステープルファイバーは、複雑に入り組んだ通路を提供する多孔質マトリックスを形成してもよく、これらの通路は、シガレットフィルターとして利用される場合に煙の通り道として機能する。本発明のフィルターまたはフィルター要素の性能は、既存の製品（例えば、長手方向に配向されたセルロースアセテートのフィラメントからなる連続トウをトリアセチンで可塑化し、ロッド形状に巻き上げて形成される“モノアセテート”製品）と同等であることを本出願人は知った。ところが、不規則に配向されるステープルファイバーの形状で使用すれば、必要とされるフィルター素材（セルロースアセテート等）の量が、２０〜３０％少なくて済むということを本出願人は発見した。これにはフィルター当たりのフィルター素材の必要量が減少することに加えて、従来のスーパースリム製品に使用されるものよりも総繊度の大きなセルロースアセテートトウを使用することができるというもう一つの利点がある。従って、本出願人の発明によって（必要とされるフィルター素材の量が減少するので）重量を削減できたことによる費用節約効果に加えて、（高価で入手しづらい）総繊度の小さいトウを使用する必要性がもはやないことから、使用するトウ自体の単価を下げることもできる。
【００１２】
本発明のタバコ煙フィルターまたはフィルター要素は、例えば、（不規則に配向されるステープルファイバーを有しない）標準のモノアセテートフィルターまたはフィルター要素に比べて、（スリムシガレットにおける）タバコの煙に含まれるフェノール類の除去性が向上していることを、本出願人は思いがけず発見した。この予期せず発見された、本発明のフィルターおよびフィルター要素によるフェノール化合物の減少性は、フィルター素材（セルロースアセテート）の重量が少ないことを考慮すると、よりいっそう顕著である。本出願人はまた、本発明のタバコ煙フィルターまたはフィルター要素は、標準のモノアセテートフィルターまたはフィルター要素等と比べて、例えば自然環境条件下においてより容易かつ速やかに分解され得ることを思いがけず発見した。
【００１３】
ステープルファイバーは、フィラメント材料から作ってもよい。当技術分野で周知のように、ステープルファイバーは捲縮してもよい。ステープルファイバーは、例えば、セルロースアセテート繊維またはポリプロピレン繊維であってもよい。ステープルファイバーは、例えばセルロースアセテートトウやポリプロピレントウ等の繊維トウから製造（形成）してもよい。ステープルファイバーは、例えば、天然繊維および／または合成繊維、天然植物材料から形成される繊維等であってもよい。ステープルファイバーは、（例えば、ハンマーミルによって繊維化された）セルロースパルプ繊維であってもよい。ステープルファイバーは、切断されたハーブ（例えば刻まれたタバコの葉）であっても、再生タバコシートから得てもよい。ステープルファイバーは、最終製品に香料および／または濾過特性を付与するものであってもよい。ステープルファイバーは、実質的に同じ長さ（実質的に均一の長さ）であってもよい。ステープルファイバーは、様々に異なる長さであってもよい。ステープルファイバーの長さは、例えば４ｍｍ〜２０ｍｍにすることができ、例えば５ｍｍ〜１９ｍｍ、例えば６ｍｍ〜１８ｍｍ、例えば７ｍｍ〜１６ｍｍにしてもよい。ステープルファイバーは、その総繊度が９０００ｍ長さ当たり１４，０００ｇ〜５５，０００ｇであるセルロースアセテートトウ等の繊維トウから製造または形成することができ、その総繊度は例えば、９０００ｍ長さ当たり２０，０００ｇ〜５０，０００ｇ、例えば９０００ｍ長さ当たり２３，０００ｇ〜４５，０００ｇ、例えば９０００ｍ長さ当たり２５，０００ｇ〜４０，０００ｇであってもよい。
【００１４】
実質的に均質なフィルター素材は、例えば、（メントール溶液等の香料（ｆｌａｖｏｕｒａｎｔ）といった）液体添加剤等の他の素材を随意に含んでもよい。不規則に配向される複数のステープルファイバーを有する実質的に均質なフィルター素材は、複数のステープルファイバーから形成してもよく、また、例えば、可塑剤、バインダー材料その他添加剤等の他の素材を随意に含んでもよい。ステープルファイバーは、（例えば可塑剤の作用により）非常に多数の接触点において互いに結合させてもよい。
【００１５】
実質的に均質なフィルター素材は、バインダー材料を随意に含んでもよい。実質的に均質なフィルター素材は、水溶性バインダー材料を随意に含んでもよい。水溶性材料の例としては、ポリビニルアルコール、ポリビニルピロリドン、ポリビニルエーテル、デンプン、ポリエチレングリコールおよびポリプロピレングリコール等の水溶性ポリマー材料；水溶性バインダーとトリアセチン等の可塑剤の混合物；および熱溶融性かつ水溶性の粒状バインダーが挙げられる。水溶性バインダー材料を含有することにより、フィルターまたはフィルター要素の有する、例えば自然環境条件下において容易かつ速やかに分解され得る性質をさらに向上させてもよい。
【００１６】
フィルターまたはフィルター要素は、例えばフィルターまたはフィルター要素の本体内部に、一つ以上の粒状添加剤を含んでもよい。該（または各）粒状添加剤は、粉末（例えば直径５０〜１５０μｍの粒子）であっても、顆粒（例えば直径０．１５〜１．０ｍｍの粒子）であってもよい。適当な粒状添加剤の例としては、香料（ｆｌａｖｏｕｒａｎｔｓ）または吸着剤、例えば、活性炭、沸石、イオン交換樹脂（弱塩基性陰イオン交換樹脂等）、海泡石、シリカゲル、アルミナ、モレキュラーシーブ、炭素質のポリマー樹脂および珪藻土等、が挙げられる。
【００１７】
フィルターまたはフィルター要素は、二種以上のステープルファイバーを含んでもよい。例えば、ハンマーミルによって繊維化された（セルロースパルプ等の）繊維であるステープルファイバーを、フィラメント状のトウから形成されるステープルファイバーに（混在させる等して）加えて、フィルター内に含んでもよい。
【００１８】
ステープルファイバー（例えばセルロースアセテートトウ等の繊維トウ）は、可塑化させてもよい。換言すると、実質的に均質なフィルター素材は、可塑剤を随意に含んでもよい。可塑化されたトウの形成は、当該技術分野において広く知られている。（ステープルファイバーを可塑化する）可塑剤は、例えば、トリアセチン、トリエチレングリコールジアセテート（ＴＥＧＤＡ）またはポリエチレングリコール（ＰＥＧ）であってもよい。ステープルファイバーは、可塑化されたセルロースアセテートトウの繊維であってもよい。ステープルファイバーは、トリアセチン等によって可塑化されたセルロースアセテートトウであってもよい。
【００１９】
円柱形のプラグの円周は、例えば１４．０ｍｍ〜２３．２ｍｍ、例えば１６ｍｍ〜２３．２ｍｍ、例えば１６．０ｍｍ〜２０ｍｍ、例えば１６．２ｍｍ〜２０ｍｍ、例えば１６．２ｍｍ〜１７ｍｍとしてもよい。
【００２０】
複数の不規則に配向されるステープルファイバーは、多孔質マトリックスを形成することができ、フィルター素材内に複雑に入り組んだ通路を提供する。この入り組んだ通路は、シガレットフィルターとして利用される場合に煙の通り道として機能することができる。
【００２１】
タバコ煙フィルターまたはフィルター要素は、シート状のフィルター素材から形成することで生じるより不均一な構造ではなく、いずれの断面においてもその全域にわたって実質的に均一な物理的性質を有することができる。
【００２２】
本発明の形態によるフィルターおよびフィルター要素において、タバコ煙フィルター素材は、例えば紙製のラッパー、空気透過性の紙からなるラッパー等の、ラッパーやプラグラップによって巻き上げてもよい。上述したような粒状添加剤は、例えば、特許文献１に記載されるように、フィルター素材を包囲するラッパーやプラグラップに加えてもよい。
【００２３】
本発明の別の形態によれば、上述されたようなフィルターまたはフィルター要素を複数有しおよび／またはそれらが鏡像関係になるよう端と端が一体的に連結される、多重ロッドを提供する。
【００２４】
本発明によるフィルター要素は、デュアル、トリプルその他の多重フィルターといった、複数セグメントのスリムフィルターの一つのセグメントとして使用してもよい。このようなフィルターは、当該技術分野において広く知られている。フィルター要素が複数セグメントフィルターの一セグメントとしてまたは一セグメント内で使用される場合、同要素は、フィルターの吸口または口側の端セグメントとして（または同セグメント内で）使用しても、フィルターの他のセグメントとして（または同セグメント内で）使用してもよい。本発明によるフィルター要素は、例えば単一セグメントのスリムフィルターとして（モノアセテートフィルターと同様の方法で）単独で使用してもよい。このようなフィルターは、当該技術分野において広く知られている。
【００２５】
本発明によるフィルターシガレットにおいて、本発明のフィルター（または本発明のフィルター要素を含むフィルター）は、フィルターのタバコ側の一端を、包まれたタバコロッドに連結される。フィルターは、例えば、〔フィルターラップの露出部分を多く残すように（包まれた）フィルターとロッドの隣接端部の周囲のみを結合する〕リング状チッピングによって、または（フィルター長さの全体とタバコロッドの隣接端部の周囲を結合する）全体チッピングオーバーラップによって、包まれたタバコに連結してもよい。本発明によるいかなるフィルターまたはフィルターシガレットも、非通気性にすることができ、または、当該技術分野において公知の方法、例えば予め穿孔されたもしくは空気透過性のプラグラップを使用すること、および／またはプラグラップとチッピングオーバーラップをレーザー穿孔することにより、通気性を持たせることもできる。
【００２６】
本発明の別の形態によれば、複数の不規則に配向されたステープルファイバーを含む実質的に均質なフィルター素材の円柱形プラグを有するタバコ煙フィルターまたはフィルター要素が、タバコ煙中に含まれる一つ以上のフェノール化合物を選択的に減少させるために使用される。本発明の別の形態によれば、複数の不規則に配向されたステープルファイバーを含む実質的に均質なフィルター素材の円柱形プラグが、タバコ煙中に含まれる一つ以上のフェノール化合物を選択的に減少させるフィルターもしくはフィルター要素として、または同フィルターもしくは同フィルター要素の製造において、使用される。
【００２７】
本発明の別の形態によれば、複数の不規則に配向されたステープルファイバーを含む実質的に均質なフィルター素材の円柱形プラグが、高い分解性を有するフィルターもしくはフィルター要素として、または同フィルターもしくは同フィルター要素の製造において、使用される。
【００２８】
本発明について、下記の実施例および添付図面を参照しながら、以下に説明する。
【図面の簡単な説明】
【００２９】
【図１】本発明の実施形態における個々のフィルターの、正確な縮尺ではない、平面図である。
【図２】図１のフィルターの断面図である。
【発明を実施するための形態】
【００３０】
図１に示すフィルター１は、円周１６．９ｍｍ、長さ２７ｍｍの細長い円柱形の多孔質プラグ２を含み、該プラグは、トリアセチンで可塑化された５Ｙ３０，０００のセルロースアセテートトウから形成される、複数の不規則に配向された個々のステープルファイバー３を有する。図１および図２に示すように、ステープルファイバー３は、概して該要素の長手軸線に対して横方向に延び僅かに結びつくことで、多数の接触点が生じ、この接触点においてステープルファイバー３は、相互に結合する。結合したファイバーは、プラグ２を形成する実質的に均質なフィルター素材を提供する。このようにして形成される実質的に均質なフィルター素材は、多孔質マトリックスと称され、シガレットフィルターとして使用される場合には複雑に入り組んだ煙の通り道となる。フィルター要素１は、断面全体にわたって実質的に均一な物理的性質を有する。
【００３１】
フィルターは、例えば、特許文献２に開示される方法等の、既知の方法によって製造される。これによると、未処理のセルロースアセテートトウは、従来のバンディング装置に通されて個々のフィラメントに分離され、別の従来のバンディング装置において、トウは比較的薄いフィラメントの層へと広げられる。次にこのフィラメント層は、従来の可塑化装置に通され、そこで適切な可塑剤（本実施例ではトリアセチン）をフィラメント層の片側もしくは両側に適切な噴射により噴霧され、可塑化されたトウを形成する。一対のローラー等の従来の供給手段によって、可塑化されたトウは、ステープルファイバーを製造しこれらを連続ロッド状に成形する加工装置へと搬送される。適切な装置が、特許文献２に詳細に説明され、同明細書の図１に示されている。可塑化されたトウは、漏斗を通過して連続トウを多数の分離したステープルファイバーに切断するチョッパーへと供給される。このステープルファイバーの長さは、チョッパーの速度と連続トウのチョッパーへの供給速度との関係によって決まる。チョッパーによって製造されたステープルファイバーは、乱気流によってチョッパーから吸い出される。該乱気流は、ステープルファイバーを分散させ（これらを不規則に配向させまたはこれらの不規則な配向を増進し）、これらを多孔質の切頭円錐形スクリーン内へと送り、そして該スクリーンの小さい方の、即ち、出口側の端部から多孔質の可動ベルト上へと供給する。粒状その他の添加剤（図示せず）は、必要に応じて、乱気流内に供給され、この段階でフィルター素材全体に分散させてもよい。多孔質包囲手段は、先細にすることでその中を通過するステープルファイバーの速度を低下させ、また、ステープルファイバーの一部長さが製品フィルターロッドの長手軸線に対して実質的に横向きになるようにステープルファイバーを配置する傾向を有する。ステープルファイバーは、多孔質ベルト上に供給され、蒸気処理チャンバ内へと長手方向に運ばれる。蒸気処理チャンバへの入口の孔部によって、ステープルファイバーを取り囲むように多孔質ベルトの長手方向端部が成形されることで、ベルトとその上のファイバーは、長手方向に孔部内へと引き込まれる。ファイバーを取り囲んだ状態でベルトが引き込まれることにより、ステープルファイバーは多孔質ベルトに包囲されたロッドへと成形される。ベルトの多孔質表面へと供給された蒸気は、継続的かつ直接的に該表面を通過して内側に保持されるステープルファイバーを処理する。ステープルファイバーがベルトに包囲された円柱形ロッド形状にて搬送される間、ステープルファイバーの結合成分（例えばトリアセチン）は、このようにして蒸気により活性化される。尚、この処理は当該技術分野において広く知られており、上記特許文献２にも記載されている。共に運ばれるベルトとステープルファイバーはその後、同様に当該技術分野において広く知られる冷却ステーション内に引き込まれ、冷却ステーション内において該要素の乾燥と冷却（および結合成分の硬化）が行われる。このようにして成形された円柱形ロッドは、プラグ巻取り紙（図示せず）で巻かれ、先行技術において周知の手段によりラップ接着剤で封止されてもよい。このように乾燥および冷却された、不規則に配向されるステープルファイバーから成形された連続する円柱形ロッドは、冷却ステーションを出ると、ベルトからはぎ取られる〔略平坦になったベルトは引き続き周回してスクリーン領域の配置に戻りさらに別のステープルファイバーをスクリーンから収集して蒸気チャンバに引き入れる〕。不規則に配向されるステープルファイバーより成形された最初の円柱形連続ロッドは、装置の出口から連続的に排出される際に、その後の用途のために限定された長さに切断される。同ロッドは、切断手段により切断して、例えば（図１のフィルター１のような）単一フィルターを形成してもよく、これらのフィルターはその後、各々が個別の巻き上げられたタバコロッドに取り付けられてフィルターシガレットまたは個別のフィルター要素を形成する。しかしながら、より一般的には、連続的に排出されるロッドはまず、その後の用途のためにフィルター１（またはフィルター要素）の２倍以上（通常は４倍か６倍）の長さに切断される。複数倍の長さを有するフィルターを形成すること（およびその後フィルターシガレットに組み込むこと）は、当該技術分野において広く知られている。
【００３２】
実施例２  フェノール除去性
下記の表１において、特許文献２の方法に基づいて製造されたフィルターであり、可塑化されたセルロースアセテートの不規則に配向された複数のステープルファイバーから形成されるフィルター素材を含むサンプルＡを、同一寸法を有する従来技術のモノアセテートフィルターと比較する。硬さ値（最初のロッド径のパーセント値で表されるフィルターロッドの圧縮直径として定義される。ロッドの圧縮は、一定時間、円形脚部を通して既知の重りを加えることにより行われる。）および圧力損失（ＰＤ）（ｍｍＷＧで表される）をこれらのサンプルについて計測した。ＩＳＯ条件下で喫煙された全てのサンプルについて、フェノール化合物の量を計測した。ここでは、クレゾールは、ｏ−、ｍ−およびｐ−クレゾールを合わせた量であり、ジヒドロキシフェノール類は、ヒドロキノン、レゾルシノールおよびカテコールを合わせた量である。また、フェノール類とタールの比率の変化を評価する目的で、シガレットから出るタールの量も測定した。サンプルＡに関する数値は、従来技術のモノアセテートフィルターに関する数値のパーセント値として表される（例えば、モノアセテートフィルターに関する数値を１００とし、それに対するパーセント値としてサンプルＡに関する数値を表す）。
【００３３】
【表１】
0005491413.tif 000002
*“絶対”値として表される結果に基づく（例えばシガレット当たりの質量）
**タール１ｍｇ当たりのμｍとして表される結果に基づく
【００３４】
上述されるように、シガレット煙中のフェノール化合物の水準を低下させることが望ましい。セルロースアセテートが、フェノール類に対する選択濾過効果を示すことは知られている。そのため、不規則に配向されるセルロースアセテートのステープルファイバーを含む本発明のフィルターは、セルロースアセテートの含有量が２０〜３０％少ないため、比較対象とされる同等の圧力損失と硬さを有するモノアセテートフィルターよりも、フェノール類除去の効果が低いことが予想された。しかし実際には、驚いたことに、サンプルＡの方が同等のモノアセテート製品よりも、絶対値基準とタール１ｍｇ当たりの双方においてフェノール化合物の量が減少したという結果を示している。サンプルＡにおけるフェノール化合物の減少は、（可塑化されたセルロースアセテートの複数の不規則に配向されたステープルファイバーから形成されるフィルター素材を含む）サンプルＡ内のセルロースアセテートの重量がモノアセテート製品と比較して少ないことを考慮すると、なおいっそう顕著である（サンプルＡは、モノアセテートフィルターの７７．５％重量のトウ量を含む）。
【００３５】
この結果が示すのは、本発明のフィルターおよびフィルター要素は、驚くべき顕著なフェノール化合物の選択除去性を有するということである。
【００３６】
実施例３  分解性
様々な種類のシガレットフィルターを屋上の金網ケージ内に配置して、それらの重量を１２ヶ月間にわたって定期的に測定した。１２ヶ月後、一般的なモノアセテートフィルターの重量は、２３〜３０％減少していたのに対し、可塑化されたセルロースアセテートからなる複数の不規則に配向されたステープルファイバーより形成されるフィルター素材を含む同等寸法のフィルターの重量は、４６％減少した。同等の重量損失が生じることが予想されていたので、このことは意外である。
【００３７】
実施例３  トウの種類
二つのスーパースリム多重フィルターロッドＡおよびＢ（各々のロッドは、図１および図２の実施形態と同様の構造を有する本発明の２７ｍｍ長のフィルターを４つ有する）、並びに比較される一般的なモノアセテートスーパースリム製品“コントロール（Ｃｏｎｔｒｏｌ）”の特性を以下に示す。
【００３８】
Ａ                     Ｂ                 ‘コントロール’
トウ品目            ５Ｙ３０，０００      ４．２Ｙ３３，０００  ６Ｙ１７，０００
ロッド長さ（ｍｍ）                １０８      １０８               １０８
円周（ｍｍ）                      １６．９    １６．９              １６．８
ロッド重量（ｇ）                  ０．２９１  ０．２８１            ０．４１６
ロッド硬さ（％）                  ８８         ８９                 ９１
２７ｍｍチップ圧力損失（ｍｍ）    １０２      １００               １１５ 
２７ｍｍチップタール残留率（％）  ２９．４     ３０．５            ３３．６
２７ｍｍチップニコチン残留率（％）２７．１     ２９．７            ２９．３
【００３９】
サンプルＡおよびＢに使用されるトウは、標準の（円周２４．５ｍｍ）円周の製品に使用されるものと同一であるのに対して、上記モノアセテートコントロールスーパースリムのサンプルは、より高価な総繊度の小さいトウを必要とする。本発明のフィルターは、従来のスーパースリム製品のためのトウよりもずっと総繊度の大きいセルローストウを使用して許容し得る特性を提供することを、本実施例は示している。
【図１】
0005491413.tif 000003
【図２】
0005491413.tif 000004